(57)【特許請求の範囲】
【請求項１】
ベース、前記ベースの下面を覆う界面パッシベーション層、及び前記界面パッシベーション層における前記ベースから離れる側に位置する電極と、フィールドパッシベーション層と、導電補強層と、を備え、
前記界面パッシベーション層は、隣接する前記電極の間に位置する第１界面パッシベーション層と、前記ベースと前記電極との間に位置する第２界面パッシベーション層とを含み、
前記フィールドパッシベーション層は、少なくとも一部が前記界面パッシベーション層と前記電極との間に位置しており、
前記導電補強層は、前記第１界面パッシベーション層におけるキャリアが前記電極へ流れるように、少なくとも一部が前記第１界面パッシベーション層における前記ベースから離れる側に位置し、前記導電補強層の材料の抵抗率は、前記フィールドパッシベーション層の材料の抵抗率よりも小さく、前記導電補強層の材料の抵抗率は、０．００１Ω・ｃｍ未満であり、
前記導電補強層は、少なくとも、前記第１界面パッシベーション層における前記ベースから離れる表面の一部を覆い、
前記フィールドパッシベーション層は、前記導電補強層における前記ベースから離れる表面を覆っている
ことを特徴とする太陽電池。
【請求項２】
前記フィールドパッシベーション層は、前記第２界面パッシベーション層における前記ベースから離れる表面を覆い、
前記導電補強層の少なくとも一部は、隣接する前記電極の間に位置し、前記導電補強層は前記電極の側壁と接触している
ことを特徴とする請求項１に記載の太陽電池。
【請求項３】
ベース、前記ベースの下面を覆う界面パッシベーション層、及び前記界面パッシベーション層における前記ベースから離れる側に位置する電極と、フィールドパッシベーション層と、導電補強層と、を備え、
前記界面パッシベーション層は、隣接する前記電極の間に位置する第１界面パッシベーション層と、前記ベースと前記電極との間に位置する第２界面パッシベーション層とを含み、
前記フィールドパッシベーション層は、少なくとも一部が前記界面パッシベーション層と前記電極との間に位置しており、
前記導電補強層は、前記第１界面パッシベーション層におけるキャリアが前記電極へ流れるように、少なくとも一部が前記第１界面パッシベーション層における前記ベースから離れる側に位置し、前記導電補強層の材料の抵抗率は、前記フィールドパッシベーション層の材料の抵抗率よりも小さく、前記導電補強層の材料の抵抗率は、０．００１Ω・ｃｍ未満であり、
前記フィールドパッシベーション層は、前記界面パッシベーション層における前記ベースから離れる表面を覆い、そのうち、隣接する前記電極の間に位置する前記フィールドパッシベーション層は、第１フィールドパッシベーション層であり、前記導電補強層は少なくとも、前記第１フィールドパッシベーション層における前記ベースから離れる表面の一部を覆っており、
前記電極は、前記導電補強層を貫通して前記フィールドパッシベーション層と接触している
ことを特徴とする太陽電池。
【請求項４】
ベース、前記ベースの下面を覆う界面パッシベーション層、及び前記界面パッシベーション層における前記ベースから離れる側に位置する電極と、フィールドパッシベーション層と、導電補強層と、を備え、
前記界面パッシベーション層は、隣接する前記電極の間に位置する第１界面パッシベーション層と、前記ベースと前記電極との間に位置する第２界面パッシベーション層とを含み、
前記フィールドパッシベーション層は、少なくとも一部が前記界面パッシベーション層と前記電極との間に位置しており、
前記導電補強層は、前記第１界面パッシベーション層におけるキャリアが前記電極へ流れるように、少なくとも一部が前記第１界面パッシベーション層における前記ベースから離れる側に位置し、前記導電補強層の材料の抵抗率は、前記フィールドパッシベーション層の材料の抵抗率よりも小さく、前記導電補強層の材料の抵抗率は、０．００１Ω・ｃｍ未満であり、
前記フィールドパッシベーション層は、前記界面パッシベーション層における前記ベースから離れる表面を覆い、そのうち、隣接する前記電極の間に位置する前記フィールドパッシベーション層は、第１フィールドパッシベーション層であり、前記導電補強層は少なくとも、前記第１フィールドパッシベーション層における前記ベースから離れる表面の一部を覆っており、
前記第１フィールドパッシベーション層には、凹溝が設けられており、
前記導電補強層は、前記凹溝を満たすように充填されている
ことを特徴とする太陽電池。
【請求項５】
前記導電補強層は、順に積層された第１補強層と第２補強層を有し、
前記第１補強層は、前記凹溝の表面を覆い、
前記第１補強層と前記フィールドパッシベーション層との接触抵抗は、前記第２補強層と前記フィールドパッシベーション層との接触抵抗よりも小さく、
前記第２補強層の抵抗率は、前記第１補強層の抵抗率よりも小さい
ことを特徴とする請求項４に記載の太陽電池。
【請求項６】
前記第１界面パッシベーション層の一部の表面が前記フィールドパッシベーション層に露出されており、
前記導電補強層は、前記第１界面パッシベーション層の露出された一部の表面と接触しており、
前記導電補強層の材料の抵抗率は、前記界面パッシベーション層の材料の抵抗率よりも小さい
ことを特徴とする請求項４に記載の太陽電池。
【請求項７】
前記第１界面パッシベーション層は、前記フィールドパッシベーション層によって露出された複数の不連続な局部的表面を有し、
前記導電補強層は、前記複数の不連続な局部的表面と接触している
ことを特徴とする請求項５に記載の太陽電池。
【請求項８】
前記導電補強層は、フィールドパッシベーション能力を有する
ことを特徴とする請求項６または７に記載の太陽電池。
【発明の詳細な説明】
【技術分野】
【０００１】
本発明は、光起電力の分野に関し、特に太陽電池に関する。
【背景技術】
【０００２】
太陽電池技術の絶えず発展に伴い、金属コンタクト領域の再結合損失は、太陽電池の変換効率のさらなる向上を制約する要因の一つとなっている。太陽電池の変換レートを上げるために、パッシベーションコンタクトにより太陽電池を不動態化して、太陽電池本体と表面の再結合を低減することが多い。よく使用されるパッシベーションコンタクト型電池は、ヘテロ接合（Ｈｅｔｅｒｏｊｕｎｃｔｉｏｎ  ｗｉｔｈ  Ｉｎｔｒｉｎｓｉｃ  Ｔｈｉｎ−ｌａｙｅｒ，ＨＩＴ）電池とトンネル酸化物不動態化接触（Ｔｕｎｎｅｌ  Ｏｘｉｄｅ  Ｐａｓｓｉｖａｔｅｄ  Ｃｏｎｔａｃｔ，ＴＯＰＣｏｎ）電池がある。
【０００３】
しかしながら、従来のパッシベーションコンタクト型電池の変換効率の向上が望まれている。
【発明の概要】
【発明が解決しようとする課題】
【０００４】
本発明は、太陽電池の変換効率の向上に有利な太陽電池を提供する。
【課題を解決するための手段】
【０００５】
上記課題を解決するために、本発明の実施例に提供される太陽電池は、ベース、前記ベースの下面を覆う界面パッシベーション層、及び前記界面パッシベーション層における前記ベースから離れる側に位置する電極と、フィールドパッシベーション層と、導電補強層と、を備え、前記界面パッシベーション層は、隣接する前記電極の間に位置する第１界面パッシベーション層と、前記ベースと前記電極との間に位置する第２界面パッシベーション層とを含み、前記フィールドパッシベーション層は、少なくとも一部が前記界面パッシベーション層と前記電極との間に位置しており、前記導電補強層は、前記第１界面パッシベーション層におけるキャリアが前記電極へ流れるように、少なくとも一部が前記第１界面パッシベーション層における前記ベースから離れる側に位置し、前記導電補強層の材料の抵抗率は、前記フィールドパッシベーション層の材料の抵抗率よりも小さく、前記導電補強層の材料の抵抗率は、０．００１Ω・ｃｍ未満である
【０００６】
また、前記導電補強層は少なくとも、前記第１界面パッシベーション層における前記ベースから離れる表面の一部を覆い、前記フィールドパッシベーション層は、前記導電補強層における前記ベースから離れる表面を覆っている。
【０００７】
また、前記フィールドパッシベーション層は、前記第２界面パッシベーション層における前記ベースから離れる表面を覆い、前記導電補強層の少なくとも一部は、隣接する前記電極の間に位置し、前記導電補強層は前記電極の側壁と接触している。これにより、キャリアはフィールドパッシベーション層を通過する必要がなく、導電補強層を完全に通過して電極へ流れることができ、キャリアの輸送経路における直列抵抗を小さくし、かつキャリアの輸送経路を短くすることに有利であり、キャリアがより速い輸送レート及びより小さい輸送損失で電極へ流れることができ、太陽電池がより高い変換効率を有することを確保する。
【０００８】
また、前記フィールドパッシベーション層は、前記界面パッシベーション層における前記ベースから離れる表面を覆い、そのうち、隣接する前記電極の間に位置する前記フィールドパッシベーション層は、第１フィールドパッシベーション層であり、前記導電補強層は少なくとも、前記第１フィールドパッシベーション層における前記ベースから離れる表面の一部を覆っている。導電補強層の設置は、フィールドパッシベーション層と基材との間の垂直間隔を変更しないので、フィールドパッシベーション層内のドーピングイオン濃度が変化しないという条件下でも、フィールドパッシベーション層は依然としても良いフィールドパッシベーション効果を有し、キャリアの選択的な輸送を確保し、さらに太陽電池がより高い変換効率を持つことを確保する。
【０００９】
また、前記電極は、前記導電補強層を貫通して前記フィールドパッシベーション層と接触している。
【００１０】
また、前記第１フィールドパッシベーション層には、凹溝が設けられており、前記導電補強層は、前記凹溝を満たすように充填されている。これにより、太陽電池がより高い変換効率を持ちながら、より薄い厚みを有することを確保することに有利である。
【００１１】
また、前記導電補強層は、順に積層された第１補強層と第２補強層を有し、前記第１補強層は前記凹溝の表面を覆い、前記第１補強層と前記フィールドパッシベーション層との接触抵抗は、前記第２補強層と前記フィールドパッシベーション層との接触抵抗よりも小さく、前記第２補強層の抵抗率は、前記第１補強層の抵抗率よりも小さい。
【００１２】
また、前記第１界面パッシベーション層の一部の表面が前記フィールドパッシベーション層に露出されており、前記導電補強層は、前記第１界面パッシベーション層の露出された一部の表面と接触しており、前記導電補強層の材料の抵抗率は、前記界面パッシベーション層の材料の抵抗率よりも小さい。
【００１３】
また、前記第１界面パッシベーション層は、前記フィールドパッシベーション層によって露出された複数の不連続な局部的表面を有し、前記導電補強層は、前記複数の不連続な局部的表面と接触している。
【００１４】
また、この導電補強層はフィールドパッシベーション能力を有する。このように、フィールドパッシベーション層のフィールドパッシベーション能力をある程度補償することにより、太陽電池全体として高いフィールドパッシベーション効果を有し、さらに、太陽電池が高い変換効率を持つことを確保することができる。
【００１５】
本発明の実施例に提供される技術方案は、従来技術と比較して以下の利点がある。
上記技術方案において、導電補強層の材料の抵抗率がフィールドパッシベーション層の材料の抵抗率よりも小さいので、導電補強層は、第１界面パッシベーション層におけるキャリアが電極へ流れる経路として、キャリアがより速い輸送レート及びより小さい輸送損失で電極へ流れることを可能にし、さらに太陽電池の変換効率を向上することができる。
【図面の簡単な説明】
【００１６】
一つ又は複数の実施例は、対応する添付の図面における図で例示的に説明されるが、これらの例示的な説明は、実施例を制限するものではなく、特に説明しない限り、添付の図面における図は比例上の制限を形成しない。
【図１】図１は、太陽電池の構成を示す図である。
【図２】図２は、本発明の第１実施例に係る太陽電池の構成を示す図である。
【図３】図３は、本発明の第２実施例に係る太陽電池の構成を示す図である。
【図４】図４は、本発明の第３実施例に係る太陽電池の構成を示す図である。
【図５】図５は、本発明の第４実施例に係る太陽電池の構成を示す図である。
【図６】図６は、本発明の第５実施例に係る太陽電池の構成を示す図である。
【図７】図７は、本発明の第６実施例に係る太陽電池の構成を示す図である。
【発明を実施するための形態】
【００１７】
太陽電池の構成を示す図である図１を参照する。
【００１８】
図１に示すように、従来の太陽電池は、ベース１０と、ベース１０の下面に順に積層された界面パッシベーション層１２１、フィールドパッシベーション層１２２および電極１２３とを備え、界面パッシベーション層１２１は、隣接する電極１２３の間に位置する第１界面パッシベーション層１２１ａと、電極１２３とベース１０との間に位置する第２界面パッシベーション層１２１ｂとを含み、フィールドパッシベーション層１２２は、隣接する電極１２３の間に位置する第１フィールドパッシベーション層１２２ａと、電極１２３とベース１０との間に位置する第２フィールドパッシベーション層１２２ｂとを含む。
【００１９】
電極１２３へのキャリアの輸送経路については、具体的には以下の通りである。ベース１０の内部から第１界面パッシベーション層１２１ａに輸送されたキャリアは、第１のフィールドパッシベーション層１２２ａまで縦方向に輸送されてから、第１フィールドパッシベーション層１２２ａによって横方向に輸送され、最後に第２フィールドパッシベーション層１２２ｂによって電極１２３の表面に到達する必要があり、または、まず第１界面パッシベーション層１２１ａ内を横方向に輸送されて、第２界面パッシベーション層１２１ｂに到達した後、第２フィールドパッシベーション層１２２ｂを垂直に貫通して、電極１２３の表面に到達する必要がある。界面パッシベーション層１２１とフィールドパッシベーション層１２２とは電気抵抗率が高く、導電能力が悪いため、太陽電池の直列抵抗が大きく、多数のキャリアの横方向輸送抵抗が大きく、多数のキャリアは横方向輸送において輸送レートが遅く、輸送に必要な時間が長く、輸送損失が大きいという問題が発生し、ひいては太陽電池の変換効率が低くなってしまう。
【００２０】
上記の技術的問題の発生を回避するために、通常、隣接する電極１２３の間のピッチをより小さく設定することしか選択できないが、このようにすれば、電極１２３とフィールドパッシベーション層１２２との間の表面再結合面積を増やしてしまい、さらにフィールドパッシベーション層１２２のフィールドパッシベーション効果および太陽電池の変換効率に影響を及ぼしてしまう。また、隣接する電極１２３の間のピッチが小さいと、幅が同じであるフィールドパッシベーション層１２２により多くの電極１２３を設ける必要があり、すなわち、太陽電池の製造に多くの金属電極材料を消費する必要があり、太陽電池の製造コストが上昇する。
【００２１】
なお、上記で言及する２本の輸送経路は、キャリアの輸送経路を極端に例示して説明するのみであり、キャリアの実際の輸送経路は、斜め輸送であってもよい。逆に、キャリアの実際の輸送経路は、横方向輸送と縦方向輸送と同等にすることができ、すなわち、第１界面パッシベーション層１２１ａまたは第１フィールドパッシベーション層１２２ａにおいてキャリアが横方向輸送されていると考えられる。
【００２２】
上記課題を解決するために、本発明の実施例に提供される太陽電池は、第１界面パッシベーション層におけるキャリアが電極へ流れる経路として、第１界面パッシベーション層のペースから離れる側に低抵抗率の導電補強層が設けられることによって、キャリアがより速いレート及びより小さい損失で電極へ流れることができ、さらに太陽電池の変換効率を向上することに有利である。
【００２３】
本発明の実施例の目的、技術方案及び利点をより明確にするために、以下、本発明の各実施例について図面を結合して詳細に説明する。しかしながら、当業者は理解できるが、読者に本願をよりよく理解させるために、本発明の各実施例において多数の技術的細部が提案されているが、これらの技術的細部および以下の各実施例に基づく種々の変更や修正がなくても、本願が保護を要求している技術方案を実現することができる。
【００２４】
図２は、本発明の第１実施例に係る太陽電池の構成を示す図である。表現を簡潔にするために、以下では、いずれかのフィルム層におけるベース２０に向く面を上面と称し、ベース２０から離れる面を下面と称する。
【００２５】
図２を参照して、太陽電池は、ベース２０、ベース２０の下面を覆う界面パッシベーション層２２１、及び界面パッシベーション層２２１におけるベース２０から離れる側に位置する第２電極２２５と、フィールドパッシベーション層２２３と、導電補強層２２２と、を備え、界面パッシベーション層２２１は、隣接する第２電極２２５の間に位置する第１界面パッシベーション層２２１ａと、ベース２０と第２電極２２５との間に位置する第２界面パッシベーション層２２１ｂとを含み、フィールドパッシベーション層２２３は、少なくとも一部が界面パッシベーション層２２１と第２電極２２５との間に位置しており、導電補強層２２２は、第１界面パッシベーション層２２１ａにおけるキャリアが第２電極２２５へ流れるように、少なくとも一部が第１界面パッシベーション層２２１ａにおけるベース２０から離れる側に位置し、導電補強層２２２の材料の抵抗率は、フィールドパッシベーション層２２３の材料の抵抗率よりも小さく、導電補強層２２２の材料の抵抗率は、０．００１Ω・ｃｍ未満である。
【００２６】
太陽電池は、ベース２０の上面に順に積層されたエミッターー２１１、第１パッシベーション膜２１２、反射防止膜２１３及び第１電極２１４と、フィールドパッシベーション層２２３におけるベース２０から離れる側に位置する第２パッシベーション膜２２４と、をさらに備える。
【００２７】
ベース２０とエミッター２１１は、ＰＮ接合を形成している。具体的には、ベース２０がＰ型であれば、エミッター２１１はＮ型であり、ベース２０がＮ型であれば、エミッターはＰ型である。選択できるが、ベース２０の材料としては、単結晶シリコン、多結晶シリコン、擬似単結晶シリコン、ペロブスカイト等の半導体材料が含まれていてもよい。
【００２８】
フィールドパッシベーション層２２３のドーピングイオンのタイプは、ベース２０のドーピングイオンのタイプと同じである。具体的には、ベース２０がＮ型シリコンウエハである場合、フィールドパッシベーション層２２３はＮ型ドーピング層（例えば、Ｎ型のドーピングポリシリコン）であり、ドーピングイオンはリンイオン等の５族元素を含む。ベース２０がＰ型シリコンウエハである場合、フィールドパッシベーション層２２３はＰ型ドープ層（例えば、Ｐ型のドーピングポリシリコン）であり、ドーピングイオンはボロンイオン等の３族元素を含む。
【００２９】
第１パッシベーション膜２１２及び第２パッシベーション膜２２４の材料は、窒化ケイ素、酸窒化ケイ素、炭窒化酸化ケイ素、酸化チタン、酸化ハフニウム、酸化アルミニウムなどの材料の一種または複数種を含み、反射防止膜２１３の材料は、窒化ケイ素、酸窒化ケイ素、炭窒化酸化ケイ素などの材料の一種または複数種を含み、第１電極２１４は、反射防止膜２１３及び第１パッシベーション膜２１２を貫通してエミッター２１１に接続され、第２電極２２５は、第２パッシベーション膜２２４を貫通してフィールドパッシベーション層２２３に接触接続され、第１電極２１４は銀アルミニウム電極であってもよく、第２電極２２５は銀電極であってもよい。
【００３０】
本実施例では、ベース２０の下面から離れる方向に、界面パッシベーション層２２１、導電補強層２２２、フィールドパッシベーション層２２３及び第２パッシベーション膜２２４が順に積層されており、第２電極２２５は、第２パッシベーション膜２２４を貫通してフィールドパッシベーション層２２３に接触している。
【００３１】
第２電極２２５が界面パッシベーション層２２１内の多数キャリアに対して吸引力を有しているため、界面パッシベーション層２２１内の多数キャリアは、導電補強層２２２及びフィールドパッシベーション層２２３を整然と通過し、すなわち、規則的な電流として第２電極２２５へ流れている。これに応じて、界面パッシベーション層２２１、導電補強層２２２、及びフィールドパッシベーション層２２３の間で電流が整然と流れるため、導電補強層２２２は界面パッシベーション層２２１と電気的に接触し、導電補強層２２２は、第１界面パッシベーション層２２１ａにおけるキャリアが第２電極２２５へ流れることに用いられると考えられる。
【００３２】
上記の記載から分かるように、導電補強層２２２は、第１界面パッシベーション層２２１ａにおけるキャリアが第２電極２２５へ流れる経路であり、具体的には、第１界面パッシベーション層２２１ａにおける多数キャリアが第２電極２２５へ流れる過程において、まず導電補強層２２２まで縦方向に輸送されてから、導電補強層２２２によって横方向に輸送され、その後に、フィールドパッシベーション層２２３を縦方向に通過するだけで第２電極２２５に到達し、光電変換を完了することができる。
【００３３】
つまり、第１界面パッシベーション層２２１ａにおける多数キャリアが第２電極２２５へ流れる過程において、フィールドパッシベーション層２２３での横方向輸送は不要となるが、抵抗率がより低い導電補強層２２２によって横方向輸送することができる。このように、多数キャリアの横方向輸送の抵抗を小さくすることに有利であり、これにより、多数キャリアの輸送レートを高め、多数キャリアの輸送損失を低減して、太陽電池の変換効率を向上する。
【００３４】
本実施例において、界面パッシベーション層２２１は、トンネル効果を有する誘電体層、例えば、トンネル酸化層（例えば酸化シリコン、酸化アルミニウム、酸化ハフニウムなど）、トンネル窒化物層（例えば窒化シリコン）などであってもよい。いくつかの実施例において、トンネル効果を達成するために、界面パッシベーション層２２１の厚さは比較的薄く形成されており、例えば、厚さは１〜４ｎｍである。本実施例において、導電補強層２２２の材料は、電気抵抗が０．００１Ω・ｃｍ未満であり、例えば、０．０００５Ω・ｃｍ、０．０００２Ω・ｃｍまたは０．００００１Ω・ｃｍである。
【００３５】
本実施例において、導電補強層２２２の材料の抵抗率は、界面パッシベーション層２２１の材料の抵抗率よりも小さくなる。キャリアは輸送中に常に抵抗が最も小さい経路を輸送する傾向があるため、界面パッシベーション層２２１に対して導電補強層２２２の抵抗率が小さいと、第１界面パッシベーション層２２１ａにおける多数キャリアは、優先的に導電補強層２２２を介して横方向輸送されることになり、このように、多数キャリアの平均輸送レートをより一層高め、多数キャリアの平均輸送抵抗を小さくして、太陽電池の変換効率を向上することに有利である。
【００３６】
本実施例において、導電補強層２２２の材料タイプは、導電性ポリマー、金属ケイ化物、または酸化導電体を含んでいる。具体的には、導電性ポリマーは、ポリアニリン、ポリピロール、ポリチオフェンなどを含み、金属ケイ化物は、チタンシリサイドタングステン、チタンシリサイド、コバルトシリサイド、ニッケルシリサイドなどを含み、酸化導電体は、スズドープ酸化インジウム（Ｉｎｄｉｕｍ  Ｔｉｎ  Ｏｘｉｄｅ、ＩＴＯ）、アルミニウムドープ酸化亜鉛（Ａｌｕｍｉｎｕｍ−ｄｏｐｅｄ  ｚｉｎｃ  ｏｘｉｄｅ、ＡＺＯ）、ＣｄＯｘ、ＩｎＯｘ、ＳｎＯｘ、ＺｎＯなど）を含む。
【００３７】
本実施例において、導電補強層２２２は多層構造であり、多層構造における複数のフィルム層は、ベース２０の表面に垂直な方向に積層され、異なるフィルム層の材料は、同一または異なる。そのうち、単一のフィルム層は、単一の材料または複数種の材料で構成されていてもよく、これにより、事前設定された性能要請をより良く満たす。
【００３８】
具体的には、導電補強層２２２は、ベース２０から離れる方向に順に積層された第１導電補強層（不図示）および第２導電補強層（不図示）を備えてもよく、第１導電補強層と界面パッシベーション層２２１との接触抵抗は、第２導電補強層と界面パッシベーション層２２１との接触抵抗よりも小さく、第２導電補強層の抵抗率は、第１導電補強層の抵抗率よりも小さい。このように、界面パッシベーション層２２１と導電補強層２２２との界面を通過する際の多数キャリアの損失を低減することに有利であり、これにより、第２電極２２５の表面に到達できる多数キャリアの数を増やし、太陽電池の変換効率を向上する。
【００３９】
さらに、導電補強層２２２は、第３導電補強層（不図示）をも備えてもよく、第３導電補強層は、第２導電補強層とフィールドパッシベーション層２２３との間に位置し、第３導電補強層とフィールドパッシベーション層２２３との接触抵抗は、第２導電補強層とフィールドパッシベーション層２２３との接触抵抗よりも小さく、第２導電補強層の抵抗率は、第３導電補強層の抵抗率よりも小さい。このように、導電補強層２２２とフィールドパッシベーション層２２３との界面を通過する際の多数キャリアの損失を低減することに有利であり、これにより、第２電極２２５の表面に到達できる多数キャリアの数をさらに増やし、太陽電池の変換効率を向上する。
【００４０】
導電補強層２２２は、高温熱拡散、イオン注入、物理気相成長（Ｐｈｙｓｉｃａｌ  Ｖａｐｏｒ  Ｄｅｐｏｓｉｔｉｏｎ、ＰＶＤ）、化学気相成長（Ｃｈｅｍｉｃａｌ  Ｖａｐｏｒ  Ｄｅｐｏｓｉｔｉｏｎ、ＣＶＤ）、原子層堆積（Ａｔｏｍｉｃ  Ｌａｙｅｒ  Ｄｅｐｏｓｉｔｉｏｎ、ＡＬＤ）、ゾル−ゲル法等の方法により形成することができる。
【００４１】
本発明の第２実施例は、さらに一種の太陽電池を提供する。前の実施例との違いは、本実施例では、フィールドパッシベーション層が、第２界面パッシベーション層におけるベースから離れる表面を覆っている。以下、図３を結合して詳細に説明する。図３は、本発明の第２実施例に係る太陽電池の構成を示す図である。前の実施例と同一または対応する部分については、前の実施例における対応する説明を参照し得るが、以下では再び贅言しない。
【００４２】
本実施例において、導電補強層３２２は、第１界面パッシベーション層３２１ａにおけるベース３０から離れる表面を覆っており、第２フィールドパッシベーション層３２３ｂは、第２界面パッシベーション層３２１ｂにおけるベース３０から離れる表面の一部を覆っており、第２電極３２５は、第２フィールドパッシベーション層３２３ｂにおけるベース３０から離れる表面と接触し、少なくとも一部の導電補強層３２２は、隣接する第２電極３２５の間に位置し、導電補強層３２２は第２電極３２５の側壁と接触している。そのうち、第２フィールドパッシベーション層３２３ｂは、第１フィールドパッシベーション層３２３ａよりもベース３０に近く、フィールドパッシベーション層３２３の全体のフィールドパッシベーション効果を高めることに有利である。同時に、導電補強層３２２は第２電極３２５と接触しているので、多数キャリアはフィールドパッシベーション層３２３を経由することなく、導電性増強層３２２を介して第２電極３２５の表面に直接到達することができ、これにより、多数キャリアの輸送抵抗をさらに低減し、多数キャリアの輸送損失を低減することに有利である。
【００４３】
本実施例では、ベース３０の下面に垂直な方向において、第１フィールドパッシベーション層３２３ａと第２フィールドパッシベーション層３２３ｂとは同じ厚みを有し、導電補強層３２２の厚さは、第２フィールドパッシベーション層３２３ｂの厚さよりも大きい。他の実施例では、第２フィールドパッシベーション層の厚さは、第１フィールドパッシベーション層の厚さよりも小さく、第２フィールドパッシベーション層の厚さを制御することによって、第２電極と導電補強層との接触面積を制御している。
【００４４】
本実施例では、第１フィールドパッシベーション層３２３ａと第２フィールドパッシベーション層３２３ｂとが離間して設けられている。他の実施例では、第１フィールドパッシベーション層と第２フィールドパッシベーション層とが接続されている。具体的には、導電補強層における開口部の幅を広くし、且つ、沈着プロセスにより第１フィールドパッシベーション層と第２フィールドパッシベーション層とを同時に形成することができ、この場合、第１フィールドパッシベーション層は導電補強層の側壁をも覆い、第１フィールドパッシベーション層は導電補強層と第２電極とを隔て、第２電極の幅は変化しない。あるいは、沈着プロセスを直接実行して、第１フィールドパッシベーション層と第２フィールドパッシベーション層を同時に形成し、この場合、第２フィールドパッシベーション層は導電補強層の側壁をも覆い、第２フィールドパッシベーション層は導電補強層と第２電極とを隔て、第２電極の幅は狭くなっている。
【００４５】
本実施例では、ベース３０の下面に平行な水平界面において、導電補強層３２２の異なる箇所の材料は同一である。他の実施例では、ベースの下面に平行な水平界面において、導電補強層の異なる箇所の材料は異なっており、具体的には、導電補強層が第２電極と接触している表層の材料を調整することで、導電補強層が横方向に比較的小さい直列抵抗を有し、かつ、導電補強層と第２電極との間には比較的小さい接触抵抗を有し、これにより、界面を通過する際の多数キャリアの損失を低減して、太陽電池の変換効率を向上する。
【００４６】
他の実施例では、第２フィールドパッシベーション層の厚さは、導電補強層の厚さよりも大きくてもよく、すなわち、第２電極は導電補強層と接触していない。
【００４７】
本発明の第３実施例は、さらに一種の太陽電池を提供する。前の実施例との違いは、本実施例では、フィールドパッシベーション層が、界面パッシベーション層におけるベースから離れる表面を覆っている。以下、図４を結合して詳細に説明する。図４は、本発明の第３実施例に係る太陽電池の構成を示す図である。前の実施例と同一または対応する部分については、前の実施例における対応する説明を参照し得るが、以下では再び贅言しない。
【００４８】
本実施例では、ベース４０の下面に垂直な方向において、界面パッシベーション層４２１、フィールドパッシベーション層４２３および導電補強層４２２が順に積層されており、第２電極４２５が、導電補強層４２２におけるベース４０から離れる表面と接触している。導電補強層４２２は、フィールドパッシベーション層４２３におけるベース４０から離れる側に位置するため、導電補強層４２２の設置は、フィールドパッシベーション層４２３とベース４０との間の間隔を大きくすることなく、さらに、フィールドパッシベーション層４２３に良好なフィールドパッシベーション効果を持たせる。
【００４９】
他の実施例では、本発明の第４実施例に係る太陽電池の構成を示す図である図５を参照して、第２電極５２５が導電補強層５２２を貫通してフィールドパッシベーション層５２３と接触しており、これにより、多数キャリアの輸送経路を短くすることと、多数キャリアの輸送抵抗を小さくすることに有利であり、太陽電池の変換効率を向上することができる。
【００５０】
ここで、多数キャリアの輸送経路を短くすることと、多数キャリアの輸送抵抗を小さくすることは、第２電極５２５が導電補強層５２２のみに接触している場合、第２電極５２５内に入り込むために、多数キャリアが、フィールドパッシベーション層５２３と導電補強層５２２との間の界面及び導電補強層５２２と第２電極５２５との間の界面を通過する必要があることと、第２電極５２５がフィールドパッシベーション層５２３と接触している場合、多数キャリアがフィールドパッシベーション層５２３と第２電極５２５との間の界面を通過するだけで、第２電極５２５内に入り込むことができることを含む。
【００５１】
本実施例では、導電補強層５２２が第２電極５２５と接触している。他の実施例では、太陽電池の表面再結合損失を低減するために、導電補強層と第２電極とをエアギャップで隔てることができ、具体的には、第２電極を貫通した後、第２電極と接触した導電補強層をさらにエッチングしてエアギャップを形成することができる。
【００５２】
本発明の第５実施例は、さらに一種の太陽電池を提供する。前の実施例との違いは、本実施例では、第１フィールドパッシベーション層には凹溝が設けられ、導電補強層が凹溝を満たすように充填されている。以下、図６を結合して詳細に説明する。図６は、本発明の第５実施例に係る太陽電池の構成を示す図である。前の実施例と同一または対応する部分については、前の実施例における対応する説明を参照し得るが、以下では再び贅言しない。
【００５３】
本実施例では、第１フィールドパッシベーション層６２３ａには凹溝６２３ｃが設けられ、導電補強層６２２が凹溝６２３ｃを満たすように充填されている。このようにして、多数キャリアが第１界面パッシベーション層６２１ａから導電補強層６２２まで縦方向輸送する輸送経路を短くすることができ、これにより、多数キャリアの輸送抵抗を低減し、輸送時間の短縮及び輸送損失の低減を図り、太陽電池の変換効率を向上させる。また、導電補強層６２２の設置は、ベース６０の表面に垂直な方向における太陽電池の厚みを厚くしないので、太陽電池が比較的薄い厚さと比較的小さいサイズを持つことを確保できる。
【００５４】
本実施例では、凹溝６２３ｃは円弧状の凹溝であり、円弧状側壁と底面を有し、且つ、隣接する第２電極６２５の配列方向において、凹溝６２３ｃの開口幅は、第１フィールドパッシベーション層６２３ａ及び第１界面パッシベーション層６２１ａの幅と等しい。他の実施例では、凹溝は方形状の凹溝であり、垂直な側壁と水平な底面を有し、凹溝の開口幅は第１フィールドパッシベーション層の厚さよりも小さく、導電補強層は凹溝を満たさなくてもよい。
【００５５】
そのうち、円弧状の凹溝は、ウエットエッチングプロセスにより形成することができ、方形状の凹溝は、ドライエッチングプロセスにより形成することができる。
【００５６】
なお、フィールドパッシベーション層６２３内には、第１フィールドパッシベーション層６２３ａの幅よりも開口幅が大きい凹溝６２３ｃが設けられてもよく、この場合、導電補強層６２２は第２電極６２５と接触しており、多数キャリアは抵抗率の大きい第２フィールドパッシベーション層６２３ｂを通過する必要がなく、多数キャリアの輸送抵抗を低減し、多数キャリアの輸送損失を低減するのに有利であり、これにより太陽電池の変換効率を向上する。
【００５７】
本実施例では、導電補強層６２２は、ベース６０から離れる方向に順に積層された第１導電補強層（不図示）と第２導電補強層（不図示）とを含み、第１導電補強層は凹溝６２３ｃの表面を覆っており、第１導電補強層とフィールドパッシベーション層との接触抵抗は、第２導電補強層とフィールドパッシベーション層との接触抵抗よりも小さく、第２導電補強層の材料の抵抗率は、第１導電補強層の材料の抵抗率よりも小さい。
【００５８】
本実施例では、凹溝６２３ｃの側壁表層及び底部表層のドーピングイオン濃度は、第２フィールドパッシベーション層６２３ｂにおけるベース６０から離れる表層のドーピングイオン濃度よりも小さくなり、これにより、第２フィールドパッシベーション層６２３ｂの光吸収能力を弱めて太陽電池の変換効率を向上する。他の実施例では、凹溝の側壁表層及び底部表層のドーピングイオン濃度は、第２フィールドパッシベーション層におけるベースから離れる表層のイオン濃度と等しくなり、凹溝の表面がベースの下面に近いため、凹溝の表層のドーピングイオン濃度を第２フィールドパッシベーション層の下面のドーピングイオン濃度と同じくすることで、第１フィールドパッシベーション層の一部欠失によるフィールドパッシベーション効果の低下を補うのに有利であり、第１フィールドパッシベーション層が良好なフィールドパッシベーション効果を持つことを確保する。
【００５９】
具体的には、本実施例では、界面パッシベーション層の表面に多結晶シリコン層を形成した後、多結晶シリコン層におけるベース６０から離れる表層にドーピングイオンを注入し、ドーピングイオンが濃度差の存在によって徐々にベース６０に向かう方向へ拡散し、さらにフィールドパッシベーション層６２３を形成する。フィールドパッシベーション層６２３を形成した後、第１フィールドパッシベーション層６２３ａに対してウェットエッチングを行って円弧状の凹溝６２３ｃを形成し、第１界面パッシベーション層６２１ａの表面が露出するまでエッチングを継続して実行する。また、他の実施例では、多結晶シリコン層を形成した後、一部の多結晶シリコン層をエッチングして凹溝を形成し、さらに、凹溝が設けられる多結晶シリコン層の、ベースから離れる表層にイオン注入して、フィールドパッシベーション層を形成してもよい。
【００６０】
本実施例では、第１界面パッシベーション層６２１ａの一部の表面が第１フィールドパッシベーション層６２３ａに露出されており、凹溝６２３内に充填された導電補強層６２２が、第１界面パッシベーション層６２１ａの露出された一部の表面と接触しており、導電補強層６２２の材料の抵抗率が、第１界面パッシベーション層６２１ａの材料の抵抗率よりも小さい。このように、多数キャリアは、より大きい抵抗率を有するフィールドパッシベーション層６２３を通過する必要がなく、第１界面パッシベーション層６２１ａから導電補強層６２２に直接輸送されることができ、多数キャリアの輸送抵抗を低減し、多数キャリアの輸送損失を低減するのに有利であり、これにより太陽電池の変換効率を向上する。
【００６１】
本実施例では、第１界面パッシベーション層６２１ａの材料は、第２界面パッシベーション層６２１ｂの材料と同じであり、両者は同一の形成プロセスによって形成されている。他の実施例において、両者の材料は異なっていてもよい。
【００６２】
また、フィールドパッシベーション層６２３の材料が多結晶シリコン、アモルファスシリコン、またはシリコン単結晶をドープした材料である場合、金属材料を直接ドープすることによって金属ケイ化物を導電補強層として形成することができる。
【００６３】
本実施例において、第１界面パッシベーション層６２１ａの露出された一部の表面は、一つの連続面である。他の実施例において、本発明の第６実施例に係る太陽電池の構成を示す図である図７を参照して、第１界面パッシベーション層７２１ａは、第１フィールドパッシベーション層７２３ａによって露出された複数の不連続な局部的表面を有し、導電補強層７２２は、複数の不連続な局部的表面と接触しており、これにより、第１界面パッシベーション層７２１ａ内の前記キャリアは、短い経路で導電補強層７２２に輸送されることができる。
【００６４】
本実施例において、導電補強層６２２はフィールドパッシベーション能力を有し、これにより、ベース６０の下面のいずれの位置においてもフィールドパッシベーションされることに有利であり、キャリアの選択的な輸送を確保することができる。ここで、導電補強層６２２のフィールドパッシベーション能力は、正電荷を形成することと、ベース６０の材料よりもバンドギャップが大きい材料を使用することによって得ることができる。
【００６５】
本実施例において、導電補強層の材料の抵抗率がフィールドパッシベーション層の材料の抵抗率よりも小さいので、導電補強層を第１界面パッシベーション層におけるキャリアが電極へ流れる経路とすることで、キャリアがより速いレート及びより小さい損失で電極へ流れることができ、さらに太陽電池の変換効率を向上することに有利である。
【００６６】
当業者であれば、前記各実施形態は本発明を実現する具体的な実施例であるが、実用上では本発明の精神と範囲を逸脱することなく、形態及び細部において様々な変更が可能であることが理解できる。いずれの当業者は、本発明の精神と範囲を逸脱しない限り、それぞれ変更及び修正を行うことが可能であるため、本発明の保護範囲は、請求項に限定された範囲を基準にすべきである。
【要約】      （修正有）【課題】太陽電池の変換効率の向上に有利な太陽電池を提供する。【解決手段】太陽電池は、ベース２０、界面パッシベーション層２２１、第２電極２２５と、フィールドパッシベーション層２２３と、導電補強層２２２と、を備え、界面パッシベーション層２２１は、第１界面パッシベーション層２２１ａと、ベース２０と第２界面パッシベーション層２２１ｂとを含み、導電補強層２２２は、第１界面パッシベーション層２２１ａにおけるキャリアが第２電極２２５へ流れるように、第１界面パッシベーション層２２１ａにおけるベース２０から離れる側に位置し、導電補強層２２２の材料の抵抗率は、フィールドパッシベーション層２２３の材料の抵抗率よりも小さく、導電補強層２２２の材料の抵抗率は、０．００１Ω・ｃｍ未満である。【選択図】図２【図１】
0006890371.tif 000002
【図２】
0006890371.tif 000003
【図３】
0006890371.tif 000004
【図４】
0006890371.tif 000005
【図５】
0006890371.tif 000006
【図６】
0006890371.tif 000007
【図７】
0006890371.tif 000008